НИЗКОЛЕГИРОВАННЫЙ СПЛАВ НА ОСНОВЕ МЕДИ И СПОСОБ ЕГО ПЛАВКИ

1. Низколегированный сплав меди и железа, содержащий медь и железо при следующих соотношениях компонентов, в мас.%:
Железо
2,6-2,85
Медь
Остальное.
2. Способ получения низколегированного сплава на основе меди по п. 1, включающий расплавление меди марки М0 и M1 в высокочастотной индукционной печи под покровом мелкодисперсного кокса или графита, под слоем толщиной 15…20 мм в форсированном режиме, затем температуру расплава поднимают до 1200°С и проводят период диффузионного раскисления, длительностью 30…40 мин, ввод в расплав технически чистого электротехнического железа, очищение зеркала расплава от шлакового покрова графитовой ложкой перед разливкой.
3. Способ по п. 2, характеризующийся тем, что количество вводимого количества железа проводится с учетом возможного угара железа до 0,3%.
4. Способ по п. 2, характеризующийся тем, что железо вводится в расплав в виде заготовки сечением 6 на 6 мм и длинной до 100 мм, подогретой до 200°С.
5. Способ по п. 2, характеризующийся тем, что перед растворением железа температуру расплава поднимают до температуры 1280…1300°С.
6. Способ по п. 2, характеризующийся тем, что при выплавке сплава используется технически чистое электротехническое железо АРМКО, в котором суммарное содержание примесей составляет до 0,08-0,1%, в том числе углерода до 0,02%.